"低分子量液晶成分および1種類以上の有機化合物を含むLC媒体であって、該有機化合物は、少なくとも1個の極性アンカー基および少なくとも1個の環状基を含有することを特徴とするLC媒体。加えて、重合性成分または重合された成分を含み、ただし、該重合された成分は重合性成分を重合して得ることができることを特徴とする請求項1に記載のLC媒体。該有機化合物は、100g/molより大きい相対モル質量を有することを特徴とする請求項1または2に記載のLC媒体。該有機化合物の該極性アンカー基は、式R2の基を表し、ただし、R2は、1~25個のC原子を有する直鎖状、分岐状または環状のアルキルを表し、ただし加えて、1個以上の隣接していないCH2基は、N、Oおよび/またはS原子が互いに直接連結しないようにして、-NR0-、-O-、-S-、-CO-、-CO-O-、-O-CO-、-O-CO-O-で置き換えられていてもよく、ただし加えて、1個以上の第3級炭素原子CH基は、Nで置き換えられていてもよく、ただし加えて、1個以上のH原子は、FまたはClで置き換えられていてもよく、ただし、基R2は、N、Sおよび/またはOより選択される1個以上のヘテロ原子を含有することを条件とすることを特徴とする請求項1~3のいずれか1項に記載のLC媒体。該有機化合物の該極性アンカー基は、少なくとも1個のOH構造または第1級、第2級または第3級アミノ基におけるN原子を含有することを特徴とする請求項1~4のいずれか1項に記載のLC媒体。該有機化合物は、下式の化合物を包含することを特徴とする請求項1~5のいずれか1項に記載のLC媒体。式中、MESは、少なくとも1個の環系を含有するメソゲン基を表し、R2は、極性アンカー基を表す。該有機化合物は、式Iの化合物を包含することを特徴とする請求項1~6のいずれか1項に記載のLC媒体。式中、A1およびA2は、それぞれ互いに独立に、芳香族、ヘテロ芳香族、脂環式またはヘテロ環式基を表し、また、該基は縮合環を含有してもよく、また、該基は基Lで一置換または多置換されていてもよく、Lは、それぞれの場合で互いに独立に、OH、-CH2n1-OH、F、Cl、Br、I、-CN、-NO2、-NCO、-NCS、-OCN、-SCN、-C=ONR02、-C=OR0、-NR02、-CH2n1-NR02、置換されていてもよいシリル、6~20個のC原子を有し置換されていてもよいアリールまたはシクロアルキル、1~25個のC原子を有する直鎖状または分岐状のアルキル、アルコキシ、アルキルカルボニル、アルコキシカルボニル、アルキルカルボニルオキシまたはアルコキシカルボニルオキシを表し、ただし加えて、1個以上のH原子は、FまたはClで置き換えられていてもよく、Z2は、それぞれの場合で互いに独立に、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n1-、-CF2CH2-、-CH2CF2-、-CF2n1-、-CH=CH-、-CF=CF-、-C≡C-、-CH=CH-COO-、-OCO-CH=CH-、CR0R00、または、単結合を表し、R0およびR00は、それぞれ互いに独立に、H、または、1~12個のC原子を有するアルキルを表し、R1、R2は、互いに独立に、H、ハロゲン、1~25個のC原子を有する直鎖状、分岐状または環状のアルキルを表し、ただし加えて、1個以上の隣接していないCH2基は、N、Oおよび/またはS原子が互いに直接連結しないようにして、-NR0-、-O-、-S-、-CO-、-CO-O-、-O-CO-、-O-CO-O-で置き換えられていてもよく、ただし加えて、1個以上の第3級炭素原子CH基は、Nで置き換えられていてもよく、ただし加えて、1個以上のH原子は、FまたはClで置き換えられていてもよく、ただし、少なくとも基R2が、N、Sおよび/またはOより選択される1個以上のヘテロ原子を含有することを条件とし、m1は、0、1、2、3、4または5を表し、n1は、1、2、3または4を表す。式Iの化合物において、Z2は単結合を表すことを特徴とする請求項1~7のいずれか1項に記載のLC媒体。基R2は、サブ式A1の基を包含することを特徴とする請求項1~8のいずれか1項に記載のLC媒体。式中、Spは、スペーサー基または単結合を表し、X1は、基-NH2、-NHR11、-NR112、-OR11、-OH、-COOH、または、下式の基を表し、R0は、H、または、1~12個のC原子を有するアルキルを表し、X2は、それぞれの場合で独立に、-NH-、-NR11-、-O-または単結合を表し、Z3は、それぞれの場合で独立に、1~15個のC原子を有するアルキレン基、5個または6個のC原子を有する炭素環式環、または、1個以上の環とアルキレン基との組み合わせを表し、それぞれの基において、水素は、-OH、-OR11、-COOH、-NH2、-NHR11、-NR112またはハロゲン好ましくは、F、Clで置き換えられていてもよく、R11は、それぞれの場合で独立に、ハロゲン化されているか無置換で、1~15個のC原子を有するアルキル基を表し、ただし加えて、この基における1個以上のCH2基は、それぞれ互いに独立に、O原子が互いに直接連結しないようにして、-C≡C-、-CH=CH-、-COO-、-OCO-、-CO-または-O-で置き換えられていてもよく、ただし、2個の基R11は、互いに連結されて、環を形成していてもよく、およびkは、0、1、2または3を表す。10重量未満の濃度で式Iの化合物を含むことを特徴とする請求項1~9のいずれか1項に記載のLC媒体。式Mの1種類以上の重合性化合物、または、重合された形態で式Mの1種類以上の化合物を含む重合された成分を含むことを特徴とする請求項1~10のいずれか1項に記載のLC媒体。式中、個々の基は以下の意味を有する:Pa、Pbは、それぞれ互いに独立に、重合性基を表し、Spa、Spbは、それぞれの出現において同一または異なって、スペーサー基を表し、s1、s2は、それぞれ互いに独立に、0または1を表し、A1、A2は、それぞれ互いに独立に、以下の群より選択される基を表し:aトランス-1,4-シクロヘキシレン、1,4-シクロヘキセニレンおよび4,4’-ビシクロヘキシレンから成る群ただし加えて、1個以上の隣接していないCH2基は-O-および/または-S-で置き換えられていてもよく、ただし加えて、1個以上のH原子はFで置き換えられていてもよい。、b1,4-フェニレンおよび1,3-フェニレンから成る群ただし加えて、1個または2個のCH基はNで置き換えられていてもよく、ただし加えて、1個以上のH原子はLで置き換えられていてもよい。、cテトラヒドロピラン-2,5-ジイル、1,3-ジオキサン-2,5-ジイル、テトラヒドロフラン-2,5-ジイル、シクロブタン-1,3-ジイル、ピペリジン-1,4-ジイル、チオフェン-2,5-ジイルおよびセレノフェン-2,5-ジイルから成る群また、それぞれの基は、Lで一置換または多置換されていてもよい。、d飽和、部分的に不飽和または完全に不飽和で、置換されていてもよく、5~20個の環C原子を有する多環式基加えて、1個以上の該基は、ヘテロ原子で置き換えられていてもよい。から成る群であって、好ましくは、ビシクロ[1.1.1]ペンタン-1,3-ジイル、ビシクロ[2.2.2]オクタン-1,4-ジイル、スピロ[3.3]ヘプタン-2,6-ジイル、からなる群ただし加えて、これらの基における1個以上のH原子はLで置き換えられていてもよく、および/または、1個以上の二重結合は単結合で置き換えられていてもよく、および/または、1個以上のCH基はNで置き換えられていてもよい。より選択され、nは、0、1、2または3を表し、Z1は、それぞれの場合で互いに独立に、-CO-O-、-O-CO-、-CH2O-、-OCH2-、-CF2O-、-OCF2-または-CH2n-式中、nは、2、3または4である。、-O-、-CO-、-CRyRz-、-CH2CF2-、-CF2CF2-または単結合を表し、Lは、それぞれの出現において同一または異なって、F、Cl、CN、SCN、SF5、または、直鎖状または分岐状で、それぞれの場合でフッ素化されていてもよく、1~12個のC原子を有するアルキル、アルコキシ、アルキルカルボニル、アルコキシカルボニル、アルキルカルボニルオキシまたはアルコキシカルボニルオキシを表し、R0、R00は、それぞれ互いに独立に、H、F、または、直鎖状または分岐状で1~12個のC原子を有するアルキルを表し、ただし加えて、1個以上のH原子はFで置き換えられていても良く、Mは、-O-、-S-、-CH2-、-CHY1-または-CY1Y2-を表し、およびY1およびY2は、それぞれ互いに独立に、R0に対して上で示される意味の1つを有するか、または、ClまたはCNを表す。式Iの化合物は、1個以上の重合性基を含有することを特徴とする請求項1~11のいずれか1項に記載のLC媒体。2枚の基板および少なくとも2個の電極ただし、少なくとも一方の基板は光に対して透明であり、少なくとも一方の基板は1個または2個の電極を有する。と、基板間に配置された請求項1~12のいずれか1項に記載のLC媒体の層ただし、該有機化合物または式Iの化合物は、基板表面に対するLC媒体のホメオトロピック配向に効果を及ぼすことに適している。とを有するLCセルを含むLCディスプレイ。基板は、ホメオトロピック配向のための配向層を有していないことを特徴とする請求項13に記載のLCディスプレイ。基板は、片側または両側に、ラビングされていない配向層を有していることを特徴とする請求項13に記載のLCディスプレイ。負の誘電異方性を有するLC媒体と、反対側の基板上に配置された電極とを含有するVAディスプレイであることを特徴とする請求項13~15のいずれか1項に記載のLCディスプレイ。正の誘電異方性を有するLC媒体と、少なくとも一方の基板上に配置されたインターデジタル電極とを含有するVA-IPSディスプレイであることを特徴とする請求項13~16のいずれか1項に記載のLCディスプレイ。少なくとも1個の極性アンカー基および少なくとも1個の環状基を含有する1種類以上の有機化合物、または、式Iの1種類以上の化合物を、低分子量液晶成分と混合し、任意成分として、1種類以上の重合性化合物および/または添加剤と添加することを特徴とするLC媒体を調製する方法。式Iの化合物。式中、R2は、式A1の基を表し、式中、Spは、スペーサー基または単結合を表し、X1は、基-NH2、-NHR11、-NR112、-OR11、-OH、-COOH、または、下式の基を表し、R0は、H、または、1~12個のC原子を有するアルキルを表し、X2は、それぞれの場合で独立に、-NH-、-NR11-、-O-または単結合を表し、Z3は、それぞれの場合で独立に、1~15個のC原子を有するアルキレン基、5個または6個のC原子を有する炭素環式環、または、1個以上の環とアルキレン基との組み合わせを表し、それぞれの基において、水素は、-OH、-OR11、-COOH、-NH2、-NHR11、-NR112またはハロゲン好ましくは、F、Clで置き換えられていてもよく、R11は、それぞれの場合で独立に、ハロゲン化されているか無置換で、1~15個のC原子を有するアルキル基を表し、ただし加えて、この基における1個以上のCH2基は、それぞれ互いに独立に、O原子が互いに直接連結しないようにして、-C≡C-、-CH=CH-、-COO-、-OCO-、-CO-または-O-で置き換えられていてもよく、ただし、2個の基R11は、互いに連結されて、環を形成していてもよく、およびkは、0、1、2または3を表す。A1およびA2は、それぞれ互いに独立に、芳香族、ヘテロ芳香族、脂環式またはヘテロ環式基を表し、また、該基は縮合環を含有してもよく、また、該基は基Lで一置換または多置換されていてもよく、Lは、それぞれの場合で互いに独立に、OH、-CH2n1-OH、F、Cl、Br、I、-CN、-NO2、-NCO、-NCS、-OCN、-SCN、-C=ONR02、-C=OR0、-NR02、-CH2n1-NR02、置換されていてもよいシリル、6~20個のC原子を有し置換されていてもよいアリールまたはアリシクリル、1~25個のC原子を有する直鎖状または分岐状のアルキル、アルコキシ、アルキルカルボニル、アルコキシカルボニル、アルキルカルボニルオキシまたはアルコキシカルボニルオキシを表し、ただし加えて、1個以上のH原子は、FまたはClで置き換えられていてもよく、Z2は、それぞれの場合で互いに独立に、単結合、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n1-、-CF2CH2-、-CH2CF2-、-CF2n1-、-CH=CH-、-CF=CF-、-C≡C-、-CH=CH-COO-、-OCO-CH=CH-またはCR0R00を表し、R0およびR00は、それぞれ互いに独立に、H、または、1~12個のC原子を有するアルキルを表し、R1は、H、ハロゲン、1~25個のC原子を有する直鎖状、分岐状または環状のアルキルを表し、ただし加えて、1個以上の隣接していないCH2基は、Oおよび/またはS原子が互いに直接連結しないようにして、-NR2、-NR-、-O-、-S-、-CO-、-CO-O-、-O-CO-、-O-CO-O-で置き換えられていてもよく、ただし加えて、1個以上のH原子は、FまたはClで置き換えられていてもよく、m1は、0、1、2、3または4を表し、およびn1は、1、2、3または4を表す。m1は、1、2または3を表し、およびA1およびA2は、独立に、1,4-フェニレンまたはシクロヘキサン-1,4-ジイルを表すことを特徴とする請求項19に記載の化合物。LC媒体の境界を成す表面に対するLC媒体のホメオトロピック配向に効果を及ぼす添加剤としての、少なくとも1個の極性アンカー基および少なくとも1個の環状基を含有する前記請求項のいずれか1項に記載の有機化合物、または、前記請求項のいずれか1項に記載の式Iの化合物の使用。2枚の基板および少なくとも2個の電極ただし、少なくとも一方の基板は光に対して透明であり、少なくとも一方の基板は1個または2個の電極を有する。を有するLCセルを含むLCディスプレイを製造する方法であって、低分子量液晶成分と、重合性成分と、基板表面に対するLC媒体のホメオトロピック垂直配向に効果を及ぼすことに適しており、請求項1~13のいずれか1項に記載され、少なくとも1個の極性アンカー基を含有する有機化合物とを含むLC媒体をセルに充填する工程と、任意工程として、任意にセルに電圧を印加するか、または、電界の作用下において、重合性成分を重合する工程とを含む方法。従って、ポリイミド層を有さないディスプレイの適用を達成するための既存の方策は、依然として、完全に満足できるものではない。本発明は、第1に、低分子量液晶成分と、少なくとも1個の極性アンカー基および少なくとも1個の環状基を含有する1種類以上の有機化合物自己配向性添加剤とを含むLC媒体に関する。液晶成分またはLC媒体は、正または負の誘電異方性のいずれを有していてもよい。本発明によるLC媒体は、好ましくは、ネマチックである。加えて、LC媒体は、好ましくは、重合されたかまたは重合性の成分を含み、ただし、重合された成分は重合性成分を重合して得ることができる。この成分によって、LC媒体、および特に、LC媒体の配向を安定化することが可能となり、所望のプレチルトを任意に確立することが可能となる。本発明は、更に、低分子量液晶成分を、少なくとも1個の極性アンカー基および少なくとも1個の環状基を含有する1種類以上の有機化合物と混合し、1種類以上の重合性化合物および/または補助剤を任意に添加して、LC媒体を調製する方法に関する。液晶成分またはLC媒体は、正または負の誘電異方性のいずれを有していてもよい。本発明は、更に、2枚の基板および少なくとも2個の電極ただし、少なくとも一方の基板は光に対して透明であり、少なくとも一方の基板は1個または2個の電極を有する。と、基板間に配置され、低分子量液晶成分および1種類以上の有機化合物を含む液晶媒体LC媒体:liquid-crystalmediumの層ただし、有機化合物は少なくとも1個の極性アンカー基および少なくとも1個の環状基を含有し、基板表面に対するLC媒体のホメオトロピック垂直配向に効果を及ぼすことに適していることを特徴とする。とを有する液晶セルLCセル:liquid-crystalcellを含む液晶ディスプレイLCディスプレイ:liquid-crystaldisplayに関する。加えて、LCディスプレイのLC媒体は、好ましくは、重合されたかまたは重合性の成分を含み、ただし、重合された成分は、任意にセルの電極に電圧を印加するか、または、他の電界の作用下において、LCセルの基板間でLC媒体中において、1種類以上の重合性化合物を重合することで得ることができる。本発明は、更に、2枚の基板および少なくとも2個の電極ただし、少なくとも一方の基板は光に対して透明であり、少なくとも一方の基板は1個または2個の電極を有する。を有するLCセルを含み、好ましくは、PSA-VAタイプの、LCディスプレイを製造する方法であって、上および下または特許請求の範囲に記載される通りで、基板表面に対するLC媒体のホメオトロピック垂直配向に効果を及ぼすことに適している有機化合物を含むLC媒体をセルに充填する工程と、任意工程として、任意にセルの電極に電圧を印加するか、または、電界の作用下において、任意に存在してもよい重合性成分を重合する工程とを含む方法に関する。少なくとも1個の極性アンカー基および少なくとも1個の環状基を含有する有機化合物自己配向性添加剤を、液晶中に溶解または分散する。自己配向性添加剤は、基板表面例えば、ガラス表面またはITOでコートされているかポリイミドでコートされている表面などに対する液晶のホメオトロピック配向に効果を及ぼす。本発明に関する検討を考慮すると、極性アンカー基が基板表面と相互作用していると考えられる。結果として、基板表面上の有機化合物は配向し、液晶のホメオトロピック配向が誘発される。この考え方によれば、アンカー基は立体的に接触可能でなければならず、即ち、例えば、アンカー基は、2,6-ジtert-ブチルフェノールにおける通りの遮蔽されたOH基から成っていてはならない。自己配向性添加剤は、好ましくは10重量未満、特に好ましくは8重量以下、非常に特には5重量以下の濃度で用いられる。自己配向性添加剤は、好ましくは、少なくとも0.1重量、好ましくは少なくとも0.2重量の濃度で用いられる。0.1~2.5重量の自己配向性添加剤を使用することにより、一般的に既に、従来のセル厚3~4μmにおいて、LC層が完全にホメオトロピック配向する結果となる。極性アンカー基は、好ましくは、例えば、アクリレート基などの重合性基を含有しない。自己配向性添加剤の極性アンカー基は、好ましくは、ガラス基板表面または金属酸化物基板表面との非共有結合的な相互作用を受ける基から成る。適切な基は、N、O、SおよびPから選択される原子を有する極性構造要素を含有する極性基である。同時に、この基は、LC媒体として使用するために十分安定でなければならない。加えて、それらは、LC媒体のVHRvoltageholdingratio:電圧保持率値に対して殆ど影響を与えないものでなければならない。アンカー基は、好ましくは、これらのヘテロ原子を1個以上、好ましくは、2個以上含有する。極性アンカー基は、好ましくは、NおよびOより選択されるヘテロ原子を含有する1~2個の構造的要素と、ヘテロ原子間および1個以上のヘテロ原子および式Iの分子の残りの部分アンカー基を有していない間の共有結合連結構造とから成る。極性アンカー基は、好ましくは、少なくとも1個のOH構造または第1級、第2級または第3級アミノ基におけるN原子を含有する。環状基との用語は、調製し得る全ての環系、即ち、また、全ての芳香族、ヘテロ芳香族、脂環式またはヘテロ環式環系、また、多環式環系も包含し、ただし、少なくとも1個の環部分は、好ましくは、少なくとも4個の環原子を含有しなければならない。環系は立体的効果を生じ、即ち、空間を充填する基として働き、分子を多少なりともメソゲン的とし、LC媒体における溶解性および適合性を向上する。従って、環状基のタイプは非常に多岐に変化し得る。物質が殆ど不揮発性であるためには、自己配向性添加剤は、好ましくは、100g/molより大きい相対モル質量を有する有機化合物である。より更に安定した自己配向性効果を達成するためには、自己配向性添加剤は、特に好ましくは、126g/molより大きい相対モル質量を有する。上限としては、自己配向性添加剤は、好ましくは、700g/mol未満の相対モル質量を有する。自己配向性添加剤は、好ましくは、下式の構造を有する。式中、MESは、少なくとも1個の環系を含有する基を表し、R2は、極性アンカー基を表す。基MESは、好ましくは、メソゲン基を表す。メソゲン基は、当業者に周知である。この関係において、C.Tschierskeら、Angew.Chem.2004年、116巻、6340~86頁に類似するか、または、M.Baron、PureAppl.Chem.2001年、73巻、845~895頁に類似して、メソゲンは、適切な濃度および適切な温度において、所望の中間相の形成に化合物が寄与することを意味する。好ましい実施形態において、自己配向性添加剤は、一般式Iの構造を有する。式Iにおいて、基R2は、上および下で定義される通りの極性アンカー基を表し、基R1-A1-Z2-A2m1-は、メソゲン基MESの実施形態を表す。特に、式Iにおいて、A1およびA2は、それぞれ互いに独立に、好ましくは、4~25個のC原子を有する芳香族、ヘテロ芳香族、脂環式またはヘテロ環式基を表し、また、該基は縮合環を含有してもよく、また、該基はLで一置換または多置換されていてもよく、特に好ましくは、それぞれ互いに独立に、1,4-フェニレン、ナフタレン-1,4-ジイルまたはナフタレン-2,6-ジイルただし加えて、これらの基における1個以上のCH基は、Nで置き換えられていてもよい。、シクロヘキサン-1,4-ジイルただし加えて、1個以上の隣接していないCH2基は、Oおよび/またはSで置き換えられていてもよい。、3,3’-ビシクロブチリデン、1,4-シクロヘキセニレン、ビシクロ[1.1.1]ペンタン-1,3-ジイル、ビシクロ[2.2.2]オクタン-1,4-ジイル、スピロ[3.3]ヘプタン-2,6-ジイル、ピペリジン-1,4-ジイル、デカヒドロナフタレン-2,6-ジイル、1,2,3,4-テトラヒドロナフタレン-2,6-ジイル、インダン-2,5-ジイルまたはオクタヒドロ-4,7-メタノインダン-2,5-ジイル、パーヒドロシクロペンタ[a]フェナントレン-3,17-ジイル特に、ゴナン-3,17-ジイルを表し、ただし、これらの全ての基は無置換でも基Lで一置換または多置換されていてもよく、Lは、それぞれの場合で互いに独立に、OH、-CH2n1-OH、F、Cl、Br、I、-CN、-NO2、-NCO、-NCS、-OCN、-SCN、-C=ONR02、-C=OR0、-NR02、-CH2n1-NR02、置換されていてもよいシリル、6~20個のC原子を有し置換されていてもよいアリールまたはシクロアルキル、1~25個のC原子を有する直鎖状または分岐状のアルキル、アルコキシ、アルキルカルボニル、アルコキシカルボニル、アルキルカルボニルオキシまたはアルコキシカルボニルオキシを表し、ただし加えて、1個以上のH原子は、FまたはClで置き換えられていてもよく、Z2は、それぞれの場合で互いに独立に、単結合、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n1-、-CF2CH2-、-CH2CF2-、-CF2n1-、-CH=CH-、-CF=CF-、-C≡C-、-CH=CH-COO-、-OCO-CH=CH-またはCR0R00、好ましくは、単結合を表し、R0およびR00は、それぞれ互いに独立に、H、または、1~12個のC原子を有するアルキルを表し、R1、R2は、互いに独立に、H、ハロゲン、1~25個のC原子を有する直鎖状、分岐状または環状のアルキルを表し、ただし加えて、1個以上の隣接していないCH2基は、N、Oおよび/またはS原子が互いに直接連結しないようにして、-NR0-、-O-、-S-、-CO-、-CO-O-、-O-CO-、-O-CO-O-で置き換えられていてもよく、ただし加えて、1個以上の第3級炭素原子CH基は、Nで置き換えられていてもよく、ただし加えて、1個以上のH原子は、FまたはClで置き換えられていてもよく、ただし、少なくとも基R2が、N、Sおよび/またはOより選択される1個以上のヘテロ原子を含有すること、好ましくは、少なくとも基R2が、1個以上の基NH、OHまたはSHを含有することを条件とし、m1は、0、1、2、3、4または5を表し、n1は、1、2、3または4を表す。R2は、よって、例えば、アルコール、第1級、第2級および第3級アミン、ケトン、カルボン酸、チオール、エステルおよびチオエーテル、および、それらの組み合わせを包含する。構造は、本明細書において、直鎖状、分岐状、環状、または、それらの組み合わせでよい。例えば、基-CH3中のCH2基を-O-で置き換えることによって、OH基が生成される。上の式における基R2は、好ましくは、極性アンカー基、特には、式A1の基を含有する。式中、Spは、単結合、または、下で式Mおいて定義される通りで、Spaなどと定義されるスペーサー基、好ましくは、下で式Mにおいて定義される通りのスペーサー基Sp-Xを表し、該基は、基Xを介して基MESに接続されており、ただし、Spは、非常に特には、単結合または1~12個のC原子を有するアルキレンを表し、X1は、基-NH2、-NHR11、-NR112、-OR11、-OH、-COOH、または、下式の基を表し、R0は、H、または、1~12個のC原子を有するアルキルを表し、X2は、それぞれの場合で独立に、-NH-、-NR11-、-O-または単結合を表し、Z3は、それぞれの場合で独立に、1~15個のC原子を有するアルキレン基、5個または6個のC原子を有する炭素環式環例えば、置換されていてもよいベンゼン、シキロヘキサン、または、1個以上の環とアルキレン基との組み合わせを表し、それぞれの基において、1個以上の水素原子は、-OH、-OR11、-COOH、-NH2、-NHR11、-NR112またはハロゲン好ましくは、F、Clで置き換えられていてもよく、R11は、それぞれの場合で独立に、ハロゲン化されているか無置換で、1~15個のC原子を有するアルキル基を表し、ただし加えて、この基における1個以上のCH2基は、それぞれ互いに独立に、O原子が互いに直接連結しないようにして、-C≡C-、-CH=CH-、-COO-、-OCO-、-CO-または-O-で置き換えられていてもよく、ただし、2個の基R11は、互いに連結されて、環を形成していてもよく、およびkは、0~3を表す。上の式における基R2は、特に好ましくは、サブ式A2のN/Oヘテロ原子含有基を含有する。式中、Sp、X1およびX2は、式A1に対して上で定義される通りであり、およびR12は、H、F、Cl、CN、-OH、-NH2、または、ハロゲン化されているか無置換で、1~15個のC原子を有するアルキル基を表し、ただし加えて、この基における1個以上のCH2基は、それぞれ互いに独立に、OおよびN原子が互いに直接連結しないようにして、-C≡C-、-CH=CH-、-COO-、-OCO-、-CO-、-O-、-NH-または-NR1-で置き換えられていてもよく、およびnは、1、2または3を表す。基R2は、特に好ましくは、式A1またはA2の1個の基そのものを表す。特に好ましい窒素含有基R2は、-NH2、-NH-CH2n3H、-CH2n-NH2、-CH2n-NH-CH2n3H、-NH-CH2n-NH2、-NH-CH2n-NH-CH2n3H、-CH2n1-NH-CH2n2-NH2、-CH2n1-NH-CH2n2-NH-CH2n3H、-O-CH2n-NH2、-CH2n1-O-CH2n-NH2、-CH2n1-NH-CH2n2-OH、-O-CH2n1-NH-CH2n2-NH2、-O-CH2n1-NH-CH2n2-OH、-CH2n1-NH-CH2n2-NH-CH2n3Hから選択され、式中、n、n1、n2およびn3は、独立して、1、2、3、4、5、6、7、8、9、10、11または12、特に、1、2、3または4を表す。特に好ましい窒素含有基R2は、-OH、-CH2n-OH、-O-CH2n-OH、-[O-CH2n1-]n2-OH、-COOH、-CH2n-COOH、-O-CH2n-COOHまたは-[O-CH2n1-]n2-COOHから選択され、式中、n、n1およびn2は、独立して、1、2、3、4、5、6、7、8、9、10、11または12、特に、1、2、3または4を表す。用語アリールは、芳香族炭素基またはそれより誘導される基を表す。用語ヘテロアリールは、1個以上のヘテロ原子を含有する上で定義される通りのアリールを表す。アリールおよびヘテロアリール基は単環または多環のいずれでもよく、即ち、それらは、1個の環例えば、フェニルなどまたは2個以上の環を含有することができ、また、該基は縮合されていてもよく例えば、ナフチルなど、または、共有結合されていてもよく例えば、ビフェニルなど、または、縮合および連結環の組み合わせを含有していてもよい。ヘテロアリール基は、好ましくは、O、N、SおよびSeより選択される1個以上のヘテロ原子を含有する。6~25個のC原子を有する単環、二環または三環アリール基および2~25個のC原子を有する単環、二環または三環ヘテロアリール基が特に好ましく、該基は縮合された環を含有していてもよく、置換されていてもよい。更に、5員、6員または7員のアリールおよびヘテロアリール基が好ましく、ただし加えて、1個以上のCH基は、O原子および/またはS原子が互いに直接連結しないようにして、N、SまたはOで置き換えられていてもよい。好ましいアリール基は、例えば、フェニル、ビフェニル、ターフェニル、[1,1’:3’,1]ターフェニル-2’-イル、ナフチル、アントラセン、ビナフチル、フェナントレン、ピレン、ジヒドロピレン、クリセン、ペリレン、テトラセン、ペンタセン、ベンゾピレン、フルオレン、インデン、インデノフルオレン、スピロビフルオレンなどである。好ましいヘテロアリール基は、例えば、ピロール、ピラゾール、イミダゾール、1,2,3-トリアゾール、1,2,4-トリアゾール、テトラゾール、フラン、チオフェン、セレノフェン、オキサゾール、イソキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾールなどの5員環;ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジンなどの6員環;または、インドール、イソインドール、インドリジン、インダゾール、ベンゾイミダゾール、ベンゾトリアゾール、プリン、ナフタイミダゾール、フェナントライミダゾール、ピリダイミダゾール、ピラジンイミダゾール、キノキサリンイミダゾール、ベンゾキサゾール、ナフトキサゾール、アントロキサゾール、フェナントロキサゾール、イソキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ[2,3b]チオフェン、チエノ[3,2b]チオフェン、ジチエノチオフェン、イソベンゾチオフェン、ジベンゾチオフェン、ベンゾチアジアゾチオフェンなどの縮合基;またはこれらの基の組み合わせである。また、ヘテロアリール基は、アルキル、アルコキシ、チオアルキル、フッ素、フルオロアルキルまたは更なるアリールまたはヘテロアリール基で置換されてもよい。非芳香族脂環式およびヘテロ環式基は、飽和環、即ち、排他的に単結合を含有するものと、また、部分的に不飽和な環、即ち、多重結合も含有してよいものとの両者を包含する。ヘテロ環式環は、好ましくは、Si、O、N、SおよびSeより選択される1個以上のヘテロ原子を含有する。非芳香族脂環式およびヘテロ環式基は、単環式、即ち、1個のみの環を含有する例えば、シクロヘキサンなどか、または、多環式、即ち、複数の環を含有する例えば、デカヒドロナフタレンまたはビシクロオクタンなどかのいずれでもよい。飽和基が、特に好ましい。更に、3~25個のC原子を有する単環式、二環式または三環式基が好ましく、該基は縮合環を含有してもよく、置換されていてもよい。更に、5員、6員、7員または8員の炭素環式基が好ましく、ただし加えて、1個以上のC原子はSiで置き換えられていてもよく、および/または1個以上のCH基はNで置き換えられていてもよく、および/または1個以上の隣接していないCH2基は-O-および/または-S-で置き換えられていてもよい。好ましい脂環式およびヘテロ環式基は、例えば、シクロペンタン、テトラヒドロフラン、テトラヒドロチオフラン、ピロリジンなどの5員基、シクロヘキサン、シクロヘキセン、テトラヒドロピラン、テトラヒドロチオピラン、1,3-ジオキサン、1,3-ジチアン、ピペリジンなどの6員基、シクロヘプタンなどの7員基、テトラヒドロナフタレン、デカヒドロナフタレン、インダン、ビシクロ[1.1.1]ペンタン-1,3-ジイル、ビシクロ[2.2.2]オクタン-1,4-ジイル、スピロ[3.3]ヘプタン-2,6-ジイル、オクタヒドロ-4,7-メタノインダン-2,5-ジイルなどの縮合基である。本発明において、用語アルキルは、1~15個即ち、1、2、3、4、5、6、7、8、9、10、11、12、13、14または15個の炭素原子を有し、直鎖状または分岐状で、飽和または不飽和、好ましくは飽和の炭化水素基を表す。用語環式アルキルは、少なくとも1個の炭素環式部分を有するアルキル基、即ち、例えば、また、シクロアルキルアルキル、アルキルシクロアルキルおよびアルキルシクロアルキルアルキルも包含する。炭素環式基は、例えば、シクロプロピル、シクロブチル、シクロペンチル、シクロヘキシル、シクロヘプチル、シクロオクチルなどを包含する。本発明において、ハロゲンは、フッ素、塩素、臭素またはヨウ素、好ましくは、フッ素または塩素を表す。式Iの特に好ましい化合物は、以下の例示化合物これらは、同時に、自己配向性添加剤の特に好ましい基MESおよびR2を表す。より選択される。本発明の更に好ましい実施形態において、極性アンカー基を含有する有機化合物、または、極性アンカーに加えて、更なる官能化として1個以上の重合性基下の基PaまたはPbに対応する。を含有する式Iの化合物を使用する。好ましい重合性基は、アクリレート、メタクリレート、フルオロアクリレート、オキセタン、ビニルオキシまたはエポキシド基などの基、特に好ましくは、アクリレートおよびメタクリレートである。式Iの化合物を重合に介在させることによって、化合物が永続的に固定化され、それによって、化合物は、それらの機能を保持する。本発明によるLCディスプレイの利点は、従来のポリイミド配向層なしで、ディスプレイが所望のホメオトロピック配向を達成することである。また、この配向は、一般に、高温においても保持される。ポリマー安定化によって、ホメオトロピック配向が追加的に安定化され、よって、電気光学的スイッチングの向上された温度安定性が達成される。本発明によるポリマー安定化ディスプレイは、向上された応答時間、および、より良好なコントラスト比プレチルト角およびコントラストの温度依存性によって、際立っている。同時に、存在してもよい重合された成分はパッシベーション層として機能でき、このため、ディスプレイの信頼性が向上する。極性アンカー基を含有する有機化合物、または、式Iの化合物は、それらの構造のおかげで、LC媒体のネマチック相を不安定化せず、代わりに、安定化に寄与する。加えて、比較的少量の式Iの化合物は、事実上、LC媒体の特性に影響を与えず、LCディスプレイにおいて、広範囲の液晶成分の使用が可能となる。従って、本発明によるLCディスプレイは、好ましくは、LCセルの表面上に、ホメオトロピック配向のための配向層を有さず、即ち、それらは、ポリイミドを含まない。いずれにせよ、LCディスプレイが片面または両面上に配向層を有する場合、配向層は、好ましくは、ポリイミドより成る。配向層は、好ましくは、ラビングされない。これまで不可欠であった配向層のラビングは、製造において特に時間を要する工程であり、よって、不必要である。ラビングされていないポリイミド層は、パッシベーション層として働くことができる。特定の実施形態において、本発明によるLCディスプレイは、負の誘電異方性Δε≦-1.5を有するLC媒体を使用する。一般に、ディスプレイは、LCセルの反対側に配置される電極を有し、好ましくは、基板表面に主に垂直な方向の電界を電極が発生できるように配置される電極を有するVAディスプレイである。使用される典型的な基板は、VANモードおよびPSA-VA従って、電極の構造化が可能である。から使用されるものである。特定の実施形態において、本発明によるLCディスプレイは、正の誘電異方性Δε≧1.5を有するLC媒体を使用する。一般に、ディスプレイは、LCセルの一方の面上に配置される電極を有し、好ましくは、基板表面に対して殆ど平面に整列する電界を電極が生成できるように配置される電極、例えば、インターデジタル電極櫛形構造を有する面内アドレス電極配置を有するVA-IPSディスプレイである。LCディスプレイは偏光子1枚または多数枚を有する従来の態様で提供され、偏光子はLC媒体のスイッチング動作を可視化する。LCセルの重合された成分ポリマーは、重合性成分モノマーを重合して得ることができる。一般に、LC媒体中にモノマーを最初に溶解し、LC媒体のホメオトロピック配向または高いチルト角を確立後に、LCセル内で重合する。所望の配向を支持するために、LCセルに電圧を印加できる。最も単純な場合、その様な電圧は不必要であり、LC媒体の性質およびセルの構造のみによって、所望の配向が確立されるようになる。LC媒体のための適切なモノマー重合性成分は、PSA-VAディスプレイ用に使用される先行技術からのものであり、特に、下で述べる式Mおよび/または式M1~M29の重合性化合物である。PSAディスプレイにおいて使用するための本発明によるLC媒体は、好ましくは、5重量未満、特に好ましくは、1重量未満、非常に特に好ましくは、0.5重量未満の重合性化合物、特に、下で述べる式の重合性化合物を含む。適切な効果を達成するためには、好ましくは、0.2重量以上を用いる。最適な量は、層厚に依存する。LC媒体の重合性成分の適切なモノマーは、以下の式Mによって記載される。式中、個々の基は以下の意味を有する:Pa、Pbは、それぞれ互いに独立に、重合性基を表し、Spa、Spbは、それぞれの出現において同一または異なって、スペーサー基を表し、s1、s2は、それぞれ互いに独立に、0または1を表し、A1、A2は、それぞれ互いに独立に、以下の群より選択される基を表し:aトランス-1,4-シクロヘキシレン、1,4-シクロヘキセニレンおよび4,4’-ビシクロヘキシレンから成る群ただし加えて、1個以上の隣接していないCH2基は-O-および/または-S-で置き換えられていてもよく、ただし加えて、1個以上のH原子はFで置き換えられていてもよい。、b1,4-フェニレンおよび1,3-フェニレンから成る群ただし加えて、1個または2個のCH基はNで置き換えられていてもよく、ただし加えて、1個以上のH原子はLで置き換えられていてもよい。、cテトラヒドロピラン-2,5-ジイル、1,3-ジオキサン-2,5-ジイル、テトラヒドロフラン-2,5-ジイル、シクロブタン-1,3-ジイル、ピペリジン-1,4-ジイル、チオフェン-2,5-ジイルおよびセレノフェン-2,5-ジイルから成る群また、それぞれの基は、Lで一置換または多置換されていてもよい。、d飽和、部分的に不飽和または完全に不飽和で、置換されていてもよく、5~20個の環C原子を有する多環式基加えて、1個以上の該基は、ヘテロ原子で置き換えられていてもよい。から成る群であって、好ましくは、ビシクロ[1.1.1]ペンタン-1,3-ジイル、ビシクロ[2.2.2]オクタン-1,4-ジイル、スピロ[3.3]ヘプタン-2,6-ジイル、からなる群ただし加えて、これらの基における1個以上のH原子はLで置き換えられていてもよく、および/または、1個以上の二重結合は単結合で置き換えられていてもよく、および/または、1個以上のCH基はNで置き換えられていてもよい。より選択され、nは、0、1、2または3を表し、Z1は、それぞれの場合で互いに独立に、-CO-O-、-O-CO-、-CH2O-、-OCH2-、-CF2O-、-OCF2-または-CH2n-式中、nは、2、3または4である。、-O-、-CO-、-CRcRd-、-CH2CF2-、-CF2CF2-または単結合を表し、Lは、それぞれの出現において同一または異なって、F、Cl、CN、SCN、SF5、または、直鎖状または分岐状で、それぞれの場合でフッ素化されていてもよく、1~12個のC原子を有するアルキル、アルコキシ、アルキルカルボニル、アルコキシカルボニル、アルキルカルボニルオキシまたはアルコキシカルボニルオキシを表し、R0、R00は、それぞれ互いに独立に、H、F、または、直鎖状または分岐状で1~12個のC原子を有するアルキルを表し、ただし加えて、1個以上のH原子はFで置き換えられていても良く、Mは、-O-、-S-、-CH2-、-CHY1-または-CY1Y2-を表し、およびY1およびY2は、それぞれ互いに独立に、R0に対して上で示される意味の1つを有するか、または、ClまたはCN、および好ましくは、H、F、Cl、CN、OCF3またはCF3を表し、W1、W2は、それぞれ互いに独立に、-CH2CH2-、-CH=CH-、-CH2-O-、-O-CH2-、-CRcRd-または-O-を表し、RcおよびRdは、それぞれ互いに独立に、Hまたは1~6個のC原子を有するアルキル、好ましくは、H、メチルまたはエチルを表す。重合性基Pa、bは、例えば、フリーラジカルまたはイオン連鎖重合、重付加または重縮合などの重合反応、または、高分子類似反応、例えば、主鎖上への付加または縮合に適切な基である。連鎖重合のための基、特に、C=C二重結合または-C≡C-三重結合を含有するもの、および、例えば、オキセタンまたはエポキシド基などの開環重合に適切な基が特に好ましい。好ましい基Pa、bは、CH2=CW1-CO-O-、CH2=CW1-CO-、CH2=CW2-Ok3-、CW1=CH-CO-Ok3-、CW1=CH-CO-NH-、CH2=CW1-CO-NH-、CH3-CH=CH-O-、CH2=CH2CH-OCO-、CH2=CH-CH22CH-OCO-、CH2=CH2CH-O-、CH2=CH-CH22N-、CH2=CH-CH22N-CO-、HO-CW2W3-、HS-CW2W3-、HW2N-、HO-CW2W3-NH-、CH2=CW1-CO-NH-、CH2=CH-COOk1-Phe-Ok2-、CH2=CH-COk1-Phe-Ok2-、Phe-CH=CH-、HOOC-、OCN-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは、上に定義される通りでP-Sp-以外の1個以上の基Lで置換されていてもよい1,4-フェニレンを表し、k1、k2およびk3は、それぞれ互いに独立に、0または1を表し、k3は、好ましくは、1を表し、k4は1~10の整数を表す。特に好ましい基Pa、bは、CH2=CW1-CO-O-、CH2=CW1-CO-、CH2=CW2-O-、CW1=CH-CO-Ok3-、CW1=CH-CO-NH-、CH2=CW1-CO-NH-、CH2=CH2CH-OCO-、CH2=CH-CH22CH-OCO-、CH2=CH2CH-O-、CH2=CH-CH22N-、CH2=CH-CH22N-CO-、CH2=CW1-CO-NH-、CH2=CH-COOk1-Phe-Ok2-、CH2=CH-COk1-Phe-Ok2-、Phe-CH=CH-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは1,4-フェニレンを表し、k1、k2およびk3は、それぞれ互いに独立に、0または1を表し、k3は、好ましくは、1を表し、k4は1~10の整数を表す。非常に特に好ましい基Pa、bは、CH2=CW1-CO-O-、特には、CH2=CH-CO-O-、CH2=CCH3-CO-O-およびCH2=CF-CO-O-、更には、CH2=CH-O-、CH2=CH2CH-O-CO-、CH2=CH2CH-O-、から成る群より選択される。従って、非常に特に好ましい基Pa、bは、アクリレート、メタクリレート、フルオロアクリレート、更に、ビニルオキシ、クロロアクリレート、オキセタンおよびエポキシド基から成る群、これらの中でも、好ましくは、アクリレートまたはメタクリレート基より選択される。好ましいスペーサー基Spa、bは、基Pa/b-Spa/b-が式Pa/b-Sp-X-と一致するように式Sp-Xより選択され、ただし、Spは、1~20個、好ましくは1~12個のC原子を有するアルキレンを表し、該基は、F、Cl、Br、IまたはCNで一置換または多置換されていてもよく、ただし加えて、1個以上の隣接していないCH2基は、それぞれ互いに独立に、Oおよび/またはS原子が互いに直接連結しないようにして、-O-、-S-、-NH-、-NR0-、-SiR00R000-、-CO-、-CO-O-、-O-CO-、-O-CO-O-、-S-CO-、-CO-S-、-NR00-CO-O-、-O-CO-NR00-、-NR00-CO-NR00-、-CH=CH-または-C≡C-で置き換えられていてもよく、Xは、-O-、-S-、-CO-、-CO-O-、-O-CO-、-O-CO-O-、-CO-NR00-、-NR00-CO-、-NR00-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY2=CY3-、-C≡C-、-CH=CH-CO-O-、-O-CO-CH=CH-または単結合を表し、R00およびR000は、それぞれ互いに独立に、Hまたは1~12個のC原子を有するアルキルを表し、およびY2およびY3は、それぞれ互いに独立に、H、F、ClまたはCNを表す。Xは、好ましくは、-O-、-S-、-CO-、-COO-、-OCO-、-O-COO-、-CO-NR0-、-NR0-CO-、-NR0-CO-NR0-または単結合である。典型的なスペーサー基Spは、例えば、-CH2p1-、-CH2CH2Oq1-CH2CH2-、-CH2CH2-S-CH2CH2-、-CH2CH2-NH-CH2CH2-または-SiR00R000-Op1-であり、式中、p1は1~12の整数、q1は1~3の整数、および、R00およびR000は上で示される意味を有する。特に好ましい基-Sp-X-は、-CH2p1-、-CH2p1-O-、-CH2p1-O-CO-、-CH2p1-O-CO-O-であり、式中、p1およびq1は上で示される意味を有する。特に好ましい基Spは、例えば、それぞれの場合で直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。特に好ましいモノマーは、以下である。式中、個々の基は以下の意味を有する:P1およびP2は、、それぞれ互いに独立に、式Iにおいて定義される通りの重合性基、好ましくは、アクリレート、メタクリレート、フルオロアクリレート、オキセタン、ビニルオキシまたはエポキシド基を表し、Sp1およびSp2は、それぞれ互いに独立に、単結合、または、好ましくは、上および下でSpaに示される意味の1つを有するスペーサー基を表し、特に好ましくは、-CH2p1-、-CH2p1-O-、-CH2p1-CO-O-または-CH2p1-O-CO-O-式中、p1は、1~12の整数である。を表し、ただし、最後に述べた基において隣接する環への連結はO原子を介しており、ただし加えて、存在する基P1-Sp1-およびP2-Sp2-の少なくとも一方がRaaを表さないことを条件として、1つ以上の基P1-Sp1-およびP2-Sp2-はRaaを表してもよく、Raaは、H、F、Cl、CN、または、直鎖状または分岐状で1~25個のC原子を有するアルキルただし加えて、1個以上の隣接していないCH2基は、それぞれ互いに独立に、Oおよび/またはS原子が互いに直接連結しないようにして、CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、直鎖状または分岐状で、一フッ素化または多フッ素化されていてもよく、1~12個のC原子を有するアルキル、アルコキシ、アルケニル、アルキニル、アルキルカルボニル、アルコキシカルボニルまたはアルキルカルボニルオキシただし、アルケニルおよびアルキニル基は少なくとも2個のC原子を有し、分岐状の基は少なくとも3個のC原子を有する。を表し、R0、R00は、それぞれ互いに独立に、H、または、1~12個のC原子を有するアルキルを表し、RyおよびRzは、それぞれ互いに独立に、H、F、CH3またはCF3を表し、Z1は、-O-、-CO-、-CRyRz-または-CF2CF2-を表し、Z2およびZ3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、SCN、SF5、または、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、およびxは、0または1を表す。LC媒体または重合性成分は、好ましくは、式M1~M21の群より、特に好ましくは、式M2~M15の群より、非常に特に好ましくは、M2、M3、M9、M14およびM15の群より選択される1種類以上の化合物を含む。LC媒体または重合性成分は、好ましくは、Z2およびZ3が-COO-または-OCO-を表す式M10の化合物を含まない。PSAディスプレイを製造するために、任意に電圧を印加して、LCディスプレイの基板間でLC媒体中において、その場での重合により、重合性化合物を重合または重合性化合物が2個以上の重合性基を含有しているのであれば架橋する。重合は一段階で行える。また、プレチルト角を生成するために第1工程において電圧を印加して最初に重合を行い、引き続いて、第1工程において完全には反応しなかった化合物を重合または架橋するために、第2の重合工程において電圧を印加せずに重合最終硬化を行うことも可能である。適切で好ましい重合方法は、例えば、熱または光重合で、好ましくは光重合であり、特にはUV光重合である。また、本明細書においては、1種類以上の開始剤を加えることもできる。重合のために適切な条件および開始剤の適切なタイプおよび量は当業者に既知であり、文献に記載されている。例えば、商業的に入手可能な光重合開始剤Irgacure651登録商標、Irgacure184登録商標、Irgacure907登録商標、Irgacure369登録商標またはDarocure1173登録商標Ciba社がフリーラジカル重合に適する。開始剤を用いる場合、開始剤の割合は、好ましくは0.001~5重量、特に好ましくは0.001~1重量である。また、本発明による重合性化合物は、開始剤のない重合にも適しており、このことは、例えば、材料費がより低く、開始剤またはそれの分解生成物の残存し得る量によるLC媒体の不純物が特により少ないなどの特筆すべき利点を伴う。よって、また、開始剤を添加することなく、重合を行うこともできる。よって、好ましい実施形態において、LC媒体は重合開始剤を含まない。また、例えば、保存または輸送中におけるRMの望ましくない自発的な重合を防止するために、重合性成分またはLC媒体は1種類以上の安定剤も含んでよい。安定剤の適切なタイプおよび量は当業者に既知であり、文献に記載されている。例えば、Irganox登録商標1076などのIrganox登録商標シリーズCiba社から商業的に入手可能な安定剤が、例えば、特に適切である。安定剤を用いる場合、RMまたは重合性成分の総量に基づく安定剤の割合は、好ましくは10~10,000ppm、特に好ましくは50~500ppmである。上記のSAMおよび任意成分である上記の重合性化合物Mに加え、本発明によるLCディスプレイにおける使用のためのLC媒体は、1種類以上、好ましくは、2種類以上の低分子量即ち、モノマー性または重合していない化合物を含むLC混合物ホスト混合物を含む。重合していない化合物は、重合性化合物の重合のために使用される条件下における重合反応に対して安定または非反応性である。原理的には、適切なホスト混合物は、従来のVAおよびVA-IPSディスプレイにおける使用に適する任意の誘電的に負または正なLC混合物である。適切なLC混合物は、当業者に既知であるか文献に記載されている。負の誘電異方性を有するVAディスプレイ用のLC媒体は、欧州特許出願公開第1378557号公報に記載されている。LCD、特に、IPSディスプレイに適切で、正の誘電異方性を有する適切なLC混合物は、例えば、特開平07-181439号公報、欧州特許第0667555号明細書、欧州特許第0673986号明細書、ドイツ国特許第19509410号明細書、ドイツ国特許第19528106号明細書、ドイツ国特許第19528107号明細書、国際特許出願公開第96/23851号パンフレットおよび国際特許出願公開第96/28521号パンフレットより既知である。本発明による負の誘電異方性を有する液晶媒体の好ましい実施形態を下に示す。a式A、BおよびCの化合物群より選択される1種類以上の化合物を追加的に含むLC媒体:式中、R2A、R2BおよびR2Cは、それぞれ互いに独立に、Hまたは15個までのC原子を有するアルキル基を表し、該基は無置換であるか、CNまたはCF3で一置換されているか、ハロゲンで少なくとも一置換されており、ただし加えて、これらの基における1個以上のCH2基は、O原子が互いに直接連結しないようにして、-O-、-S-、-C≡C-、-CF2O-、-OCF2-、-OC-O-または-O-CO-で置き換えられていてもよく、L1~4は、それぞれ互いに独立に、F、Cl、CF3またはCHF2を表し、Z2およびZ2’は、それぞれ互いに独立に、単結合、-CH2CH2-、-CH=CH-、-CF2O-、-OCF2-、-CH2O-、-OCH2-、-COO-、-OCO-、-C2F4-、-CF=CF-、-CH=CHCH2O-を表し、pは、1または2を表し、qは、0または1を表し、およびvは、1~6を表す。式AおよびBの化合物において、Z2は、同一または異なる意味を有してよい。式Bの化合物において、Z2およびZ2’は、同一または異なる意味を有してよい。式A、BおよびCの化合物において、R2A、R2BおよびR2Cは、それぞれ好ましくは、1~6個のC原子を有するアルキル、特には、CH3、C2H5、n-C3H7、n-C4H9、n-C5H11を表す。式AおよびBの化合物において、L1、L2、L3およびL4は、好ましくは、L1=L2=FおよびL3=L4=F、更には、L1=FおよびL2=Cl、L1=ClおよびL2=F、L3=FおよびL4=Cl、L3=ClおよびL4=Fを表す。式AおよびBにおけるZ2およびZ2’は、好ましくは、それぞれ互いに独立に、単結合、更には、-C2H4-架橋を表す。式BにおいてZ2=-C2H4-の場合、Z2’は、好ましくは、単結合であり、または、Z2’=-C2H4-の場合、Z2は、好ましくは、単結合である。式AおよびBの化合物において、OCvH2v1は、好ましくは、OCvH2v1、更には、CvH2v1を表す。式Cの化合物において、OCvH2v1は、好ましくは、CvH2v1を表す。式Cの化合物において、L3およびL4は、好ましくは、それぞれ、Fを表す。式A、BおよびCの好ましい化合物を下に示す。式中、alkylおよびalkylは、それぞれ互いに独立に、1~6個のC原子を有する直鎖状のアルキル基を表す。本発明による特に好ましい混合物は、式A-2、A-8、A-14、A-29、A-35およびB-2、B-11、B-16およびC-1の1種類以上の化合物を含む。混合物全体における式Aおよび/またはBの化合物の割は、好ましくは、少なくとも20重量である。本発明による特に好ましい媒体は、好ましくは3重量を超え、特には5重量を超え、特に好ましくは5~25重量の量で、少なくとも1種類の式C-1の化合物を含む。式中、alkylおよびalkylは、上で示される意味を有する。b以下の式の1種類以上の化合物を追加的に含むLC媒体:式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは、単結合を表す。式ZKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、2~6個のC原子を有する直鎖状のアルケニル基を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。c以下の式の1種類以上の化合物を追加的に含むLC媒体:式中、個々の基は、それぞれの出現において同一または異なって、以下の意味を有する:R5およびR6は、それぞれ互いに独立に、上でR3/4に示される意味の1つを有し、eは、1または2を表す。式DKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。d以下の式の1種類以上の化合物を追加的に含むLC媒体:式中、個々の基は以下の意味を有する:fは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CF=CF-、-CO-、-OCO-または-COO-で置き換えられていてもよく、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは単結合を表し、L1およびL2は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表す。式LYの化合物は、好ましくは、以下のサブ式から成る群より選択される:式中、R1は上で示される意味を有し、alkylは1~6個のC原子を有する直鎖状のアルキル基を表し、Oは酸素原子または単結合を表し、vは1~6の整数を表す。R1は、好ましくは、1~6個のC原子を有する直鎖状のアルキルまたは2~6個のC原子を有する直鎖状のアルケニル、特に、CH3、C2H5、n-C3H7、n-C4H9、n-C5H11、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。e以下の式から成る群より選択される1種類以上の化合物を追加的に含むLC媒体:式中、alkylはC1~6アルキルを表し、LxはHまたはFを表し、Xは、F、Cl、OCF3、OCHF2またはOCH=CF2を表す。XがFを表す式G1の化合物が特に好ましい。f以下の式から成る群より選択される1種類以上の化合物を追加的に含むLC媒体:式中、R5はR1に上で示される意味の1つを有し、alkylはC1~6アルキルを表し、dは0または1を表し、zおよびmは、それぞれ互いに独立に、1~6の整数を表す。これらの化合物においてR5は、特に好ましくは、C1~6-アルキルまたは-アルコキシまたはC2~6-アルケニルであり、dは、好ましくは、1である。本発明によるLC媒体は、好ましくは、上述の式の1種類以上の化合物を5重量以上の量で含む。g以下の式から成る群より選択される1種類以上のビフェニル化合物を追加的に含むLC媒体:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。LC混合物における式B1~B3のビフェニル類の割合は、好ましくは、少なくとも3重量、特に5重量以上である。式B2の化合物が特に好ましい。式B1~B3の化合物は、好ましくは、以下のサブ式から成る群より選択される:式中、alkylは、1~6個のC原子を有するアルキル基を表す。本発明による媒体は、特に好ましくは、式B1aおよび/またはB2cの1種類以上の化合物を含む。h以下の式の1種類以上のターフェニル化合物を追加的に含むLC媒体:式中、R5およびR6は、それぞれ互いに独立に、上でR1に示される意味の1つを有し、式中、L5はFまたはCl、好ましくは、Fを表し、L6はF、Cl、OCF3、CF3、CH3、CH2FまたはCHF2、好ましくはFを表す。式Tの化合物は、好ましくは、以下のサブ式から成る群より選択される:式中、Rは1~7個のC原子を有する直鎖状のアルキルまたはアルコキシ基を表し、Rは2~7個のC原子を有する直鎖状のアルケニル基を表し、Oは酸素原子または単結合を表し、mは1~6の整数を表す。Rは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。Rは、好ましくは、メチル、エチル、プロピル、ブチル、ペンチル、ヘキシル、メトキシ、エトキシ、プロポキシ、ブトキシまたはペントキシを表す。本発明によるLC媒体は、好ましくは、式Tおよびそれの好ましいサブ式のターフェニル類を、0.5~30重量、特には1~20重量の量で含む。式T1、T2、T3およびT21の化合物が特に好ましい。これらの化合物において、Rは、好ましくは、それぞれ1~5個のC原子を有するアルキル、更にアルコキシを表す。混合物のΔn値が0.1以上の場合、本発明による混合物においてターフェニル類が好ましく用いられる。好ましい混合物は、2~20重量の1種類以上の式T好ましくは、T1~T22の化合物群より選択される。のターフェニル化合物類を含む。i以下の式から成る群より選択される1種類以上の化合物を追加的に含むLC媒体:式中、R1およびR2は上で式LYに示される意味を有し、好ましくは、それぞれ互いに独立に、1~6個のC原子を有する直鎖状のアルキルまたは2~6個のC原子を有する直鎖状のアルケニルを表す。好ましい媒体は、式O1、O3およびO4より選択される1種類以上の化合物を含む。k以下の式の1種類以上の化合物を追加的に、好ましくは3重量より多く、特に5重量以上、非常に特に好ましくは5~30重量の量で含むLC媒体:式中、R9は、H、CH3、C2H5またはn-C3H7を表し、Fは任意のフッ素置換を表し、qは1、2または3を表し、R7はR1に示される意味の1つを有する。式FIの特に好ましい化合物は、以下のサブ式から成る群より選択される:式中、R7は、好ましくは、直鎖状のアルキルを表し、R9は、CH3、C2H5またはn-C3H7を表す。式FI1、FI2およびFI3の化合物が特に好ましい。m以下の式から成る群より選択される1種類以上の化合物を追加的に含むLC媒体:式中、R8は式LYでR1に示される意味を有し、alkylは1~6個のC原子を有する直鎖状のアルキル基を表す。n例えば以下の式から成る群より選択される化合物などのテトラヒドロナフチルまたはナフチル単位を含有する1種類以上の化合物を追加的に含むLC媒体:式中、R10およびR11は、それぞれ互いに独立に、式LYでR1に示される意味の1つを有し、好ましくは、1~6個のC原子を有する直鎖状のアルキルまたはアルコキシまたは2~6個のC原子を有する直鎖状のアルケニルを表し、Z1およびZ2は、それぞれ互いに独立に、-C2H4-、-CH=CH-、-CH24-、-CH23O-、-OCH23-、-CH=CHCH2CH2-、-CH2CH2CH=CH-、-CH2O-、-OCH2-、-CO-O-、-O-CO-、-C2F4-、-CF=CF-、-CF=CH-、-CH=CF-、-CH2-または単結合を表す。o以下の式の1種類以上のジフルオロジベンゾクロマン類および/またはクロマン類を追加的に、好ましくは3~20重量の量、特に3~15重量の量で含むLC媒体:式中、R10およびR11は、それぞれ互いに独立に、式LYでR1に上で示される意味を有し、cは、0または1を表す。式BCおよびCRの特に好ましい化合物は、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。1種類、2種類または3種類の式BC-2の化合物を含む混合物が、非常に特に好ましい。p以下の式の1種類以上のフッ素化されたフェナントレン類および/またはジベンゾフラン類を追加的に含むLC媒体:式中、R11およびR12は、それぞれ互いに独立に、式LYにおいてR1に上で示される意味を有し、bは0または1を表し、LはFを表し、rは1、2または3を表す。式PHおよびBFの特に好ましい化合物は、以下のサブ式から成る群より選択される:式中、RおよびR’は、それぞれ互いに独立に、1~7個のC原子を有する直鎖状のアルキルまたはアルコキシ基を表す。本発明による液晶混合物は、-1.5以下の誘電異方性Δεで、誘電的に負である。式IIIA、IIIB、IIIC、LY1~LY18、Y1~Y16、T1~T24、FI、VK1~VK4、N1~N10、BC、CR、PHおよびBFの化合物が、誘電的に負の成分として適切である。誘電的に負の化合物は、好ましくは、式IIIA、IIIBおよびIIICより選択される。LC媒体は、好ましくは-1.5~-8.0、特には-2.5~-6.0のΔεを有する。液晶混合物中における複屈折率Δnの値は、一般的には0.07および0.16の間、好ましくは0.08および0.12の間である。重合前の20°Cにおける回転粘度γ1は、好ましくは165mPas以下、特には140mPas以下である。本発明による正の誘電異方性を有する液晶媒体の好ましい実施形態を下に示す。-式IIおよび/またはIIIの1種類以上の化合物を追加的に含むLC媒体。式中、環Aは、1,4-フェニレンまたはトランス-1,4-シクロヘキシレンを表し、aは、0または1であり、R3は、それぞれの場合で互いに独立に、1~9個のC原子を有するアルキル、2~9個のC原子を有するアルケニル、好ましくは、2~9個のC原子を有するアルケニルを表し、およびR4は、それぞれの場合で互いに独立に、1~12個のC原子を有する無置換またはハロゲン化されたアルキル基ただし加えて、1個または2個の隣接していないCH2基は、O原子が互いに直接連結しないようにして、-O-、-CH=CH-、-CH=CF-、-CO-、-OCO-または-COO-で置き換えられていてもよい。を表し、好ましくは、1~12個のC原子を有するアルキルまたは2~9個のC原子を有するアルケニルを表す。式IIの化合物は、好ましくは、以下の式から成る群より選択される。式中、R3aおよびR4aは、それぞれ互いに独立に、H、CH3、C2H5またはC3H7を表し、およびalkylは、1~8個、好ましくは、1個、2個、3個、4個または5個のC原子を有する直鎖状のアルキル基を表す。式IIaおよびIIf特に式中、R3aは、HまたはCH3、好ましくは、Hを表す。の化合物、および、式IIc特に式中、R3aおよびR4aは、H、CH3またはC2H5を表す。の化合物が特に好ましい。式IIIの化合物は、好ましくは、以下の式から成る群より選択される。式中、alkylおよびR3aは上で示される意味を有し、R3aは、好ましくは、HまたはCH3を表す。式IIIbの化合物が特に好ましい。-以下の式から成る群より選択される1種類以上の化合物を追加的に含むLC媒体。式中、R0は、1~15個のC原子を有するアルキルまたはアルコキシ基を表し、ただし加えて、これらの基における1個以上のCH2基は、それぞれ互いに独立に、O原子が互いに直接連結しないようにして、-C≡C-、-CF2O-、-CH=CH-、-O-、-COO-または-OCO-で置き換えられていてもよく、ただし加えて、1個以上のH原子はハロゲンによって置き換えられていてもよく、X0は、F、Cl、CN、SF5、SCN、NCS、それぞれ6個までのC原子を有するハロゲン化アルキル基、ハロゲン化アルケニル基、ハロゲン化アルコキシ基またはハロゲン化アルケニルオキシ基を表し、Y1~6は、それぞれ互いに独立に、HまたはFを表し、Z0は、-C2H4-、-CH24-、-CH=CH-、-CF=CF-、-C2F4-、-CH2CF2-、-CF2CH2-、-CH2O-、-OCH2-、-COO-、-CF2O-または-OCF2-を表し、また、式VおよびVIにおいては単結合も表し、およびbおよびcは、それぞれ互いに独立に、0または1を表す。式IV~VIIIの化合物において、X0は、好ましくは、FまたはOCF3、更には、OCHF2、CF3、CF2H、Cl、OCH=CF2を表す。R0は、好ましくは、それぞれ6個までのC原子を有する直鎖状のアルキルまたはアルケニルである。式IVの化合物は、好ましくは、以下の式から成る群より選択される。式中、R0およびX0は、上で示される意味を有する。式IVにおいて、R0は、好ましくは、1~8個のC原子を有するアルキルを表し、X0は、好ましくは、F、Cl、OCHF2またはOCF3、更には、OCH=CF2を表す。式IVbの化合物において、R0は、好ましくは、アルキルまたはアルケニルを表す。式IVdの化合物において、X0は、好ましくは、Cl、更には、Fを表す。式Vの化合物は、好ましくは、以下の式から成る群より選択される。式中、R0およびX0は、上で示される意味を有する。好ましくは、式Vにおいて、R0は、好ましくは、1~8個のC原子を有するアルキルを表し、X0は好ましくは、Fを表す。-式VI-1の1種類以上の化合物を含むLC媒体。特に好ましくは、以下の式から成る群より選択されるものである。式中、R0およびX0は、上で示される意味を有する。好ましくは、式VIにおいて、R0は、好ましくは、1~8個のC原子を有するアルキルを表し、X0は、好ましくは、F、更には、OCF3を表す。-式VI-2の1種類以上の化合物を含むLC媒体。特に好ましくは、以下の式から成る群より選択されるものである。式中、R0およびX0は、上で示される意味を有する。式VIにおいて、R0は、好ましくは、1~8個のC原子を有するアルキルを表し、X0は、好ましくは、Fを表す。-好ましくは、Z0が-CF2O-、-CH2CH2-または-COO-を表す式VIIの1種類以上の化合物、特に好ましくは、以下の式から成る群より選択されるものを含むLC媒体。式中、R0およびX0は、上で示される意味を有する。式VIIにおいて、R0は、好ましくは、1~8個のC原子を有するアルキルを表し、X0は、好ましくは、F、更にはOCF3を表す。式VIIIの化合物は、好ましくは、以下の式から成る群より選択される。式中、R0およびX0は、上で示される意味を有する。R0は、好ましくは、1~8個のC原子を有する直鎖状のアルキル基を表し、X0は、好ましくは、Fを表す。-以下の式の1種類以上の化合物を追加的に含むLC媒体。式中、R0、X0、Y1およびY2は、上で示される意味を有し、およびは、それぞれ互いに独立に、を表し、ただし、環AおよびBの両者は同時にはシクロヘキシレンを表さない。式IXの化合物は、好ましくは、以下の式から成る群より選択される。式中、R0およびX0は、上で示される意味を有する。R0は、好ましくは、1~8個のC原子を有するアルキルを表し、X0は、好ましくは、Fを表す。式IXaの化合物が特に好ましい。-以下の式からなる群より選択される1種類以上の化合物を追加的に含むLC媒体。式中、R0、X0およびY1~4は上で示される意味を有し、およびは、それぞれ互いに独立に、を表す。式XおよびXIの化合物は、好ましくは、以下の式から成る群より選択される。式中、R0およびX0は上で示される意味を有する。R0は、好ましくは、1~8個のC原子を有するアルキルを表し、および/または、X0は、好ましくは、Fを表す。特に好ましい化合物は、Y1がFを表し、Y2がHまたはF、好ましくはFを表すものである。-以下の式XIIの1種類以上の化合物を追加的に含むLC媒体。式中、R5およびR6は、それぞれ互いに独立に、それぞれ9個までのC原子を有するn-アルキル、アルコキシ、オキサアルキル、フルオロアルキルまたはアルケニルを表し、好ましくは、それぞれ互いに独立に、1~7個のC原子を有するアルキルまたは2~7個のC原子を有するアルケニルを表す。Y1は、HまたはFを表す。式XIIの好ましい化合物は、以下の式から成る群より選択されるものである。式中、alkylおよびalkylは、それぞれ互いに独立に、1~6個のC原子を有する直鎖状のアルキル基を表し、およびalkenylおよびalkenylは、それぞれ互いに独立に、2~6個のC原子を有する直鎖状のアルケニル基を表す。以下の式の化合物が非常に特に好ましい。式中、alkylは上で示される意味を有し、R6aはHまたはCH3を表す。-以下の式から成る群より選択される1種類以上の化合物を追加的に含むLC媒体。式中、R0、X0、Y1およびY2は上で示される意味を有する。R0は、好ましくは、1~8個のC原子を有するアルキルを表し、X0は、好ましくは、FまたはClを表す。式XIIIおよびXIVの化合物は、好ましくは、以下の式から成る群より選択される。式中、R0およびX0は上で示される意味を有する。R0は、好ましくは、1~8個のC原子を有するアルキルを表す。式XIIIの化合物において、X0は、好ましくは、FまたはClを表す。-式D1および/またはD2の1種類以上の化合物を追加的に含むLC媒体。式中、Y1、Y2、R0およびX0は上で示される意味を有する。R0は、好ましくは、1~8個のC原子を有するアルキルを表し、X0は、好ましくは、Fを表す。以下の式の化合物が、特に好ましい。式中、R0は上で示される意味を有し、好ましくは、1~6個のC原子を有する直鎖状のアルキル、特に、C2H5、n-C3H7またはn-C5H11を表す。-以下の式の1種類以上の化合物を追加的に含むLC媒体。式中、Y1、R1およびR2は上で示される意味を有する。R1およびR2は、好ましくは、それぞれ互いに独立に、1~8個のC原子を有するアルキルを表す。Y1は、好ましくは、Fを表す。好ましい媒体は、1~15重量、特には1~10重量のこれらの化合物を含む。-以下の式の1種類以上の化合物を追加的に含むLC媒体。式中、X0、Y1およびY2は上で示される意味を有し、alkenylはC2~7-アルケニルを表す。以下の式の化合物が、特に好ましい。式中、R3aは上で示される意味を有し、好ましくはHを表す。-式XIX~XXVから成る群より選択される1種類以上の四環式化合物を追加的に含むLC媒体。式中、Y1~4、R0およびX0は、それぞれ互いに独立に、上で示される意味の1つを有する。X0は、好ましくは、F、Cl、CF3、OCF3またはOCHF2である。R0は、好ましくは、それぞれ8個までのC原子を有するアルキル、アルコキシ、オキサアルキル、フルオロアルキルまたはアルケニルを表す。-以下の式の1種類以上の化合物を追加的に含むLC媒体。式中、R0、X0およびY1~4は上で示される意味を有する。以下の式の化合物が特に好ましい。である。-R0は、一般的に好ましくは、2~7個のC原子を有する直鎖状のアルキルまたはアルケニルである。-X0は、好ましくは、F、更には、OCF3、ClまたはCF3である。-媒体は、好ましくは、式IIの化合物群より選択される1種類以上の化合物を含む。-媒体は、好ましくは、式VI-2、VII-1a、VII-1b、IX、X、XIおよびXXVICF2Oで橋架けされた化合物の化合物群より選択される1種類以上の化合物を含み;式VI-2、VII-1a、VII-1b、IX、X、XIおよびXXVIの化合物の総含有量は、好ましくは35重量以上、特に好ましくは40重量以上、非常に特に好ましくは45重量以上である。-混合物全体における式II~XXVIIの化合物の割合は、好ましくは、20~99重量である。-媒体は、好ましくは、25~80重量、特に好ましくは30~70重量の式IIおよび/またはIIIの化合物を含む。-媒体は、好ましくは、20~70重量、特に好ましくは25~60重量の式IIaの化合物を含む。-媒体は、好ましくは、2~25重量、特に好ましくは3~20重量の式VI-2の化合物群より選択される化合物を含む。-媒体は、全体で2~30重量、特に好ましくは3~20重量の式XIおよびXXVIの化合物を共に含む。-媒体は、好ましくは、1~20重量、特に好ましくは2~15重量の式XXIVの化合物を含む。-媒体は、全体で15~65重量、特に好ましくは30~55重量の式VI-2、X、XIおよびXXVの高極性化合物より選択される化合物を共に含む。本発明による誘電的に負または正のLC媒体のネマチック相は、好ましくは、10°C以下~60°C以上、特に好ましくは、0以下~70°C以上の温度範囲においてネマチック相を有する。本出願および下の例において、液晶化合物の構造は頭字語を用いて示されており、化学式への変換は下の表AおよびBに従って行われる。全ての基CnH2n1およびCmH2m1は、nおよびm個のC原子をそれぞれ有する直鎖状のアルキル基であり;n、m、zおよびkは整数であり、好ましくは、1、2、3、4、5、6、7、8、9、10、11または12を表す。表Bにおけるコードは、それ自体で明らかである。表Aにおいては、親構造に関する頭字語のみが示されている。個々の場合において、親構造に関する頭字語の後に、ダッシュにより分離されて、置換基R1、R2、L1およびL2に関するコードが続く。好ましい混合物の構成成分は、表AおよびBにおいて見出される。本発明の好ましい実施形態において、本発明によるLC媒体は、表AおよびBからの化合物より成る群より選択される1種類以上の化合物を含む。表Cは、本発明によるLC媒体に添加できる可能なキラルドーパントを示す。LC媒体は、任意成分として、0~10重量、特には0.01~5重量、特に好ましくは0.1~3重量のドーパント好ましくは、表Cからの化合物より成る群より選択される。を含む。表Dに、本発明によるLC媒体に添加できる可能な安定剤を示す。nは、ここでは、1~12の整数、好ましくは、1、2、3、4、5、6、7または8を表し、末端のメチル基は示していない。LC媒体は、好ましくは0~10重量、特には1ppm~5重量、特に好ましくは1ppm~1重量の安定剤を含む。LC媒体は、好ましくは、表Dからの化合物から成る群より選択される1種類以上の安定剤を含む。表Eに、好ましくは、反応性化合物として、本発明によるLC媒体において使用できる例示化合物を示す。本発明の好ましい実施形態において、メソゲン媒体は、表Eからの化合物から成る群より選択される1種類以上の化合物を含む。本出願において、他に明らかに示さない限り、用語化合物compoundsまた、化合物1種類または多種類compoundsとも書く。は、1種類および多種類の両方の化合物を表す。反対に、定義により、これが可能であり、他に示されていない場合、用語化合物compoundは、一般に、多種類の化合物も包含する。LC媒体LCmediaおよびLC媒体LCmediumとの用語も同様である。用語成分は、それぞれの場合において、1種類または多種類の物質、化合物および/または粒子を包含する。加えて、以下の略称および記号を使用する:neは20°Cおよび589nmにおける異常光屈折率であり、n0は20°Cおよび589nmにおける常光屈折率であり、Δnは20°Cおよび589nmにおける光学的異方性であり、ε⊥は20°Cおよび1kHzにおけるダイレクターに垂直な誘電率であり、ε∥は20°Cおよび1kHzにおけるダイレクターに平行な誘電率であり、Δεは20°Cおよび1kHzにおける誘電異方性であり、cl.p.、TN,Iは透明点°Cであり、γ1は20°Cにおける回転粘度mPasであり、K1は20°Cにおけるスプレイsplay変形に対する弾性定数pNであり、K2は20°Cにおけるツイストtwist変形に対する弾性定数pNであり、K3は20°Cにおけるベンドbend変形に対する弾性定数pNである。他に明記しない限り、本出願において全ての濃度は重量パーセントで示されており、全ての固形分または液晶成分を含み、溶媒を含まない対応する混合物の全体に関する。全ての物理的特性はメルク液晶、液晶の物理的特性1997年11月、ドイツ国メルク社に従って決定されるか決定されたものであり、それぞれの場合で他に明らかに示さない限り、温度は20°Cが適用され、Δnは589nmで決定され、Δεは1kHzで決定される。所与の時間で所定の強度のUVA光通常、365nmを照射し、同時に電圧をディスプレイに印加通常、10V~30Vの交流、1kHzして、ディスプレイまたは試験用セル中で、重合性化合物を重合する。例において他に示さない限り、100mW/cm2の水銀蒸気ランプを使用し、320nm帯域通過フィルターが装着された標準的なUVメーターUshioUNIメーターを使用して強度を測定する。以下の例は、本発明を一切制限することを意図せず、本発明を説明する。しかしながら、物理的特性は、当業者に対して、どのような特性を達成でき、それらを、どの範囲まで改変できるかを明らかにする。よって、特に、好ましく達成できる種々の特性の組み合わせが、当業者に対して十分に規定される。本発明の実施形態および可変部の更なる組み合わせは、記載に従って、特許請求の範囲からも分かる。用いられる化合物は、商業的に入手できない場合、標準的な実験室的手法によって合成する。LC媒体は、ドイツ国メルク社より得る。<合成例>例1:N-[2-2’-フルオロ-4-プロピル-[1,1’;4’,1]ターフェニル-4-イルオキシエチル]エタン-1,2-ジアミン1.14-ブロモ-3-フルオロ-4’-メトキシビフェニル49.0g0.163molの1-ブロモ-2-フルオロ-4-ヨードベンゼンおよび24.7g0.163molの4-メトキシベンゼンボロン酸を、325mlのトルエン、165mlの水および165mlのエタノールの混合物中に溶解し、1.9g1.64mmolのテトラキストリフェニルホスフィンパラジウムおよび34.9g0.33molの炭酸ナトリウムを添加後、混合物を還流下で一晩加熱する。有機相を分離し、硫酸ナトリウム上で乾燥し、蒸発させる。残渣をシリカゲルに通して、ヘプタン/トルエン1:1で濾過し、粗生成物をエタノールより再結晶して、無色の固体として、4-ブロモ-3-フルオロ-4’-メトキシビフェニルを与える。1.22’-フルオロ-4-メトキシ-4-プロピル-[1,1’;4’,1]ターフェニル最初に、28.0g99.0mmolの4-ブロモ-3-フルオロ-4’-メトキシビフェニル、28.8g99.2mmolのメタホウ酸ナトリウム八水和物および1.4g1.96mmolの塩化ビストリフェニルホスフィンパラジウムIIを、75mlの水および100mlのTHFに導入し、0.1mlのヒドラジン水和物を添加し、16.3g99.0mmolの4-プロピルベンゼンボロン酸を添加後、混合物を還流下で一晩加熱する。有機相を分離し、真空中で蒸発し、シリカゲルに通して、ヘプタン/トルエンで濾過し、粗生成物をエタノール/トルエン14:1より再結晶して、無色の結晶として、2’-フルオロ-4-メトキシ-4-プロピル-[1,1’;4’,1]ターフェニルを与える。1.32’-フルオロ-4-プロピル-[1,1’;4’,1]ターフェニル-4-オール最初に、-10°Cにおいて、27.2g85mmolの2’-フルオロ-4-メトキシ-4-プロピル-[1,1’;4’,1]ターフェニルを400mlのジクロロメタン中に導入し、ヘキサン中の三臭化ホウ素1M溶液の100ml100mmolを滴下で添加する。冷却を取り外し、バッチを放置して、室温で3時間攪拌する。続いて、200mlの水を使用し、冷却しながら加水分解して、800mlの温ジクロロメタンを添加して、沈殿した生成物を溶解し、水相を分離する。有機相を水および飽和炭酸水素ナトリウム溶液で洗浄し、硫酸ナトリウム上で乾燥し、無色の固体として、2’-フルオロ-4-プロピル-[1,1’;4’,1]ターフェニル-4-オールを与え、これを、更に精製することなく次の工程に用いる。1.44-2-ベンジルオキシエトキシ-2’-フルオロ-4-プロピル-[1,1’;4’,1]ターフェニル工程1.4からの粗生成物を300mlのエチルメチルケトン中に溶解し、23.9g173mmolの炭酸カリウムおよび20.0g90mmolの2-ベンジルオキシエチルブロミドを添加して、混合物を還流下で一晩加熱する。バッチを濾過し、濾液を蒸発し、残渣をシリカゲルに通して、トルエンで濾過する。エタノール/トルエン6:1より粗生成物を結晶化し、無色の固体として、4-2-ベンジルオキシエトキシ-2’-フルオロ-4-プロピル-[1,1’;4’,1]ターフェニルを与える。1.52-2’-フルオロ-4-プロピル-[1,1’;4’,1]ターフェニル-4-イルオキシエタノールTHF中、パラジウム/炭素上において、24.5g56mmolの4-2-ベンジルオキシエトキシ-2’-フルオロ-4-プロピル-[1,1’;4’,1]ターフェニルを完全に水素化する。触媒を濾別し、濾液を蒸発して、エタノール/トルエン8:1より粗生成物を再結晶し、無色の針状物として、2-2’-フルオロ-4-プロピル-[1,1’;4’,1]ターフェニル-4-イルオキシエタノールを与える。1.62-2’-フルオロ-4-プロピル-[1,1’;4’,1]ターフェニル-4-イルオキシエチルトルエン-4-スルホネート7.0g20mmolの2-2’-フルオロ-4-プロピル-[1,1’;4’,1]ターフェニル-4-イルオキシエタノールを200mlのジクロロメタン中に溶解し、3.3ml40mmolのピリジンおよび120mgのDMAPを添加して、混合物を10°Cに冷却する。4.6g24mmolの塩化パラトルエンスルホニルを添加後、バッチを室温で一晩攪拌し、引き続いて、500mlの水を添加する。水相を分離し、ジクロロメタンで抽出する。合わされた有機相を希塩酸で洗浄し、飽和炭酸水素ナトリウム溶液で洗浄して、硫酸ナトリウム上で乾燥する。真空中で溶媒を除去し、シリカゲル上においてトルエンでクロマトグラフィーによって残渣を精製し、無色の固体として、2-2’-フルオロ-4-プロピル-[1,1’;4’,1]ターフェニル-4-イルオキシエチルトルエン-4-スルホネートを与える。1.7N-[2-2’-フルオロ-4-プロピル-[1,1’;4’,1]ターフェニル-4-イルオキシエチル]エタン-1,2-ジアミン20mlのエチレンジアミン中にいて、1.00g1.98mmolの2-2’-フルオロ-4-プロピル-[1,1’;4’,1]ターフェニル-4-イルオキシエチルトルエン-4-スルホネートを60°Cで一晩加温する。引き続いて、真空中でアミンを除去し、ジクロロメタン/メタノール/25パーセントアンモニア80:20:2でシリカゲルに通して残渣を濾過し、無色の固体として、N-[2-2’-フルオロ-4-プロピル-[1,1’;4’,1]ターフェニル-4-イルオキシエチル]エタン-1,2-ジアミンを与える。例2:N-[2-2’-フルオロ-4-プロピル-[1,1’;4’,1]ターフェニル-4-イルオキシエチル]プロパン-1,3-ジアミン例1に類似して、2-2’-フルオロ-4-プロピル-[1,1’;4’,1]ターフェニル-4-イルオキシエチルトルエン-4-スルホネートおよび1,3-ジアミノプロパンより、N-[2-2’-フルオロ-4-プロピル-[1,1’;4’,1]ターフェニル-4-イルオキシエチル]プロパン-1,3-ジアミンを与える。例3:[2-2’-フルオロ-4-プロピル-[1,1’;4’,1]ターフェニル-4-イルオキシエチル]-2-メトキシエチルアミン例1に類似して、2-2’-フルオロ-4-プロピル-[1,1’;4’,1]ターフェニル-4-イルオキシエチルトルエン-4-スルホネートおよび2-メトキシ-1-エチルアミンより、無色の固体として、[2-2’-フルオロ-4-プロピル-[1,1’;4’,1]ターフェニル-4-イルオキシエチル]-2-メトキシエチルアミンを与える。例4:2’-フルオロ-4-[2-2-メトキシエトキシエトキシ]-4-プロピル-[1,1’;4’,1]ターフェニル窒素下において、735mg18.4mmolの鉱油中の水素化ナトリウム60パーセント分散液をペンタンで洗浄し、真空中で乾燥する。引き続いて、30mlのTHFおよび1.21g15.9mmolのエチレングリコールモノメチルエーテルを添加し、気体の発生が完了するまで混合物を放置して、室温で攪拌する。10mlのTHF中の5.00g12.2mmolの2-2’-フルオロ-4-プロピル-[1,1’;4’,1]ターフェニル-4-イルオキシエチルトルエン-4-スルホネートの溶液を添加後、バッチを放置して室温で3日間攪拌し、次いで、メタノールを添加して、過剰の水素化ナトリウムを分解する。溶液を水に添加し、2M塩酸を使用して酸性とし、MTBエーテルで3回抽出する。合わされた有機相を硫酸ナトリウム上で乾燥し、真空中で蒸発させる。ジクロロメタンでシリカゲルに通して粗生成物を濾過し、トルエンより再結晶し、無色の結晶として、2’-フルオロ-4-[2-2-メトキシエトキシエトキシ]-4-プロピル-[1,1’;4’,1]ターフェニルを与える。例5:N-{2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エチル}エタン-1,2-ジアミン5.1tert-ブチル-{2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エトキシ}ジメチルシラン最初に、1.15g28.8mmolのパラフィンオイル中の水素化ナトリウム60パーセント分散液を70mlのTHF中に導入し、60mlのTHF中の9.0g23.2mmolの3S,5S,8R,9S,10S,13R,14S,17R-17-R-1,5-ジメチルヘキシル-10,13-ジメチルヘキサデカヒドロシクロペンタ[a]フェナントレン-3-オールの溶液を滴下で添加する。バッチを70°Cで2時間加熱し、50mlのTHF中の10ml49mmolの2-ブロモエトキシ-tert-ブチルジメチルシランの溶液を添加し、混合物を70°Cで一晩攪拌する。引き続き、300mlの水を使用して混合物を加水分解し、MTBエーテルで3回抽出する。合わされた有機相を水洗し、硫酸ナトリウム上で乾燥する。真空中で溶媒を除去し、シリカゲル上においてトルエンで残渣をクロマトグラフィーにかけ、無色の結晶として、tert-ブチル-{2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エトキシ}ジメチルシランを与える。5.22-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エタノール1.90g3.47mmolのtert-ブチル-{2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エトキシ}ジメチルシランを20mlのTHF中に溶解し、THF中の3.8ml38mmolのフッ化テトラブチルアンモニウム1M溶液を冷却しながら滴下で添加する。冷却を取り外し、バッチを放置して室温で15分攪拌し、水に添加する。水相を分離し、MTBエーテルで抽出する。合わされた有機相を飽和塩化ナトリウム溶液で洗浄し、硫酸ナトリウム上で乾燥し、真空中で溶媒を除去し、粘稠な黄色のオイルとして、2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エタノールを与え、更に精製することなく、これを次の工程で用いる。5.32-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エチルトルエン-4-スルホネート例1に類似して、2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エタノールより、粘稠なオイルとして、2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エチルトルエン-4-スルホネートを与える。5.4N-{2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エチル}エタン-1,2-ジアミン例1に類似して、2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エチルトルエン-4-スルホネートより、無色の粘稠なオイルとして、N-{2-[3S,5S,8R,9S,10S,13R,14S,17R-17-R-1,5-ジメチルヘキシル-10,13-ジメチルヘキサデカヒドロシクロペンタ[a]フェナントレン-3-イルオキシ]エチル}エタン-1,2-ジアミンを与える。文献の手順に類似するか従って、LC媒体において使用するために、以下の化合物を調製するまた、場合によっては、商業的にも入手可能である。<混合物例>本発明によるLC媒体を調製するために、以下で述べる重量パーセンテージ割合の低分子量成分から成る以下の液晶混合物を使用する。<混合物例1>合成例5からの化合物0.2重量を、表1に示す通りのVAタイプΔε<0のネマチックLC媒体M1に添加し、混合物を均質化する。プレ配向層を有さない試験用セルにける使用:結果として得られる混合物を、試験用セルポリイミド配向層なし、層厚dは約4.0μm、両側にITOコーティング、パッシベーション層なしに導入する。LC媒体は、基板表面に対して、自発的なホメオトロピック垂直配向を有する。この配向は、70°Cまで安定に保たれる。0および30Vの間の電圧を印加することにより、温度安定範囲において、直交偏光子間で可逆的にVAセルをスイッチできる。<混合物例2>合成例5からの化合物0.5重量を、表2に示す通りのVA-IPSタイプΔε>0のネマチックLC媒体M2に添加し、混合物を均質化する。プレ配向層を有さない試験用セルにける使用:結果として得られる混合物を、試験用セルポリイミド配向層なし、層厚dは約10μm、基板表面上にITOインターデジタル電極を配置、反対側の基板表面上はガラス、パッシベーション層なしに導入する。LC媒体は、基板表面に対して、自発的なホメオトロピック垂直配向を有する。この配向は、70°Cまで安定に保たれる。0および20Vの間の電圧を印加することにより、温度安定範囲において、直交偏光子間で可逆的にVA-IPSセルをスイッチできる。<混合物例3~17>混合物例1に類似して、合成例1、2、3および例6~17の化合物を、表1に示す通りのネマチックLC媒体M1Δε<0に添加し、混合物を均質化する。媒体における化合物の重量割合を、表3に示す。それぞれの場合において、結果として得られるLC媒体を、プレ配向層を有さない試験用セルに導入し、LC媒体は、基板表面に対して、自発的なホメオトロピック垂直配向を有する。0および30Vの間の電圧を印加することにより、温度安定範囲において、直交偏光子間で可逆的にVAセルをスイッチできる。<混合物例22~26>混合物例2に類似して、合成例1および例6、7、10、11の化合物を、表2に示す通りのネマチックLC媒体M2Δε>0に添加し、混合物を均質化する。媒体における化合物の重量割合を、表4に示す。それぞれの場合において、結果として得られるLC媒体を、プレ配向層を有さない試験用セルに導入し、LC媒体は、基板表面に対して、自発的なホメオトロピック垂直配向を有する。0および20Vの間の電圧を印加することにより、温度安定範囲において、直交偏光子間で可逆的にVA-IPSセルをスイッチできる。<混合物例32混合物例6のポリマー安定化>重合性化合物RM-1、0.5重量および自己配向性化合物6、1.0重量を、表1に示す通りのネマチックLC媒体M1Δε<0に添加し、混合物を均質化する。プレ配向層を有さない試験用セルにける使用:結果として得られる混合物を、試験用セルポリイミド配向層なし、層厚dは約4.0μm、両側にITOコーティング、パッシベーション層なしに導入する。LC媒体は、基板表面に対して、自発的なホメオトロピック垂直配向を有する。光学的閾電圧より大きい電圧を印加して、15分間、40°Cにおいて、強度100mW/cm2のUV光を照射する。これにより、モノマー重合性化合物の重合が起こる。よって、ホメオトロピック配向が追加的に安定化され、プレチルトが確立される。結果として得られるPSA-VAセルは、0および30Vの間の電圧を印加することによって、70°Cまで、可逆的にスイッチできる。重合されていないセルと比較して、応答時間が短縮される。<混合物例33混合物例7のポリマー安定化>重合性化合物RM-1、0.5重量および自己配向性化合物7、1.7重量を、表1に示す通りのネマチックLC媒体M1Δε<0に添加し、混合物を均質化する。プレ配向層を有さない試験用セルにける使用:結果として得られる混合物を、試験用セルポリイミド配向層なし、層厚dは約4.0μm、両側にITOコーティング、パッシベーション層なしに導入する。LC媒体は、基板表面に対して、自発的なホメオトロピック垂直配向を有する。光学的閾電圧より大きい電圧を印加して、15分間、40°Cにおいて、強度100mW/cm2のUV光を照射する。これにより、モノマー化合物の重合が起こる。よって、ホメオトロピック配向が追加的に安定化され、プレチルトが確立される。結果として得られるPSA-VAセルは、0および30Vの間の電圧を印加することによって、70°Cまで、可逆的にスイッチできる。重合されていないセルと比較して、応答時間が短縮される。"